(57)【特許請求の範囲】
【請求項１】
下記一般式（１）で表される化合物１種以上の単量体Ａ及び／又は下記一般式（２）で表される化合物１種以上の単量体Ｂと、
アクリル酸及び／又はその塩である単量体Ｃとを構成単位として含み、
前記単量体Ａ及び／又は前記単量体Ｂと、前記単量体Ｃとの質量比が、（単量体Ａ及び／又は単量体Ｂ）：（単量体Ｃ）＝７０〜９０：１０〜３０であり、
前記単量体Ａと、前記単量体Ｂとの質量比が、（単量体Ａ）：（単量体Ｂ）＝０〜１００：１００〜０であり、かつ、オキシアルキレン基の平均付加モル数が１０〜３５である１種以上の共重合体Ａ及び／又は、
下記一般式（３）で表される化合物１種以上の単量体Ｆと、
メタクリル酸及び／又はその塩、あるいは、マレイン酸及び／又はその塩である単量体Ｇとを構成単位として含み、
前記単量体Ｆと、前記単量体Ｇとの質量比が、（単量体Ｆ）：（単量体Ｇ）＝７０〜９０：１０〜３０であり、かつ、オキシアルキレン基の平均付加モル数が５０〜１５０である１種以上の共重合体Ｂを含有する高塩分含有セメント組成物用添加剤であって、
前記高塩分含有セメント組成物中の塩分濃度が、セメント組成物１ｍ３あたり、２〜４０ｋｇである、高塩分含有セメント組成物用添加剤。
【化１】
0005868188.tif 000016
（式中、Ｒ１は炭素数２〜５のアルケニル基、Ｒ２は水素又は炭素数１〜４のアルキル基、Ａは炭素数２〜４のアルキレンイミン基、ＡＯは炭素数２〜４のオキシアルキレン基を表し、ｍは０〜３０の整数、ｎは１０〜１５０の整数である。）
【化２】
0005868188.tif 000017
（式中、Ｒ３、Ｒ４は水素又はメチル基、Ａは炭素数２〜４のアルキレンイミン基、ＡＯは炭素数２〜４のオキシアルキレン基、Ｘ１は水素又は炭素数１〜３のアルキル基を表し、ａは０〜２の整数、ｏは０〜３０の整数、ｐは１０〜１５０の整数である。）
【化３】
0005868188.tif 000018
（式中、Ｒ６、Ｒ７は水素又はメチル基、Ａは炭素数２〜４のアルキレンイミン基、ＡＯは炭素数２〜４のオキシアルキレン基、Ｘ２は水素又は炭素数１〜３のアルキル基を表し、ｂは０〜２の整数、ｑは０〜３０の整数、ｒは１０〜１５０の整数である。）
【請求項２】
前記共重合体Ａが、構成単位として、さらに、下記一般式（４）で表される化合物１種以上の単量体Ｄ及び／又は、
スチレン、スチレンスルホン酸、スチレンスルホン酸塩、アクリルアミドアルカンスルホン酸及びアクリルアミドアルカンスルホン酸塩からなる群から選ばれる１種以上の単量体Ｅを、
前記単量体Ａ及び／又は前記単量体Ｂと、前記単量体Ｃと、前記単量体Ｄと、前記単量体Ｅとの質量比が、（単量体Ａ及び／又は単量体Ｂ）：（単量体Ｃ）：（単量体Ｄ）：（単量体Ｅ）＝７０〜９０：１０〜３０：０〜１０：０〜１０の割合で含む請求項１に記載の高塩分含有セメント組成物用添加剤。
【化４】
0005868188.tif 000019
（式中、Ｒ５は水素又はメチル基、Ｚ１は水素、アルカリ金属、アルカリ土類金属、アンモニウム又はアルキルアンモニウムを表す。）
【請求項３】
前記共重合体Ｂが、構成単位として、さらに、下記一般式（５）で表される化合物１種以上の単量体Ｈ及び／又は、
スチレン、スチレンスルホン酸、スチレンスルホン酸塩、アクリルアミドアルカンスルホン酸及びアクリルアミドアルカンスルホン酸塩からなる群から選ばれる１種以上の単量体Ｉを、
前記単量体Ｆと、前記単量体Ｇと、前記単量体Ｈと、前記単量体Ｉとの質量比が、（単量体Ｆ）：（単量体Ｇ）：（単量体Ｈ）：（単量体Ｉ）＝７０〜９０：１０〜３０：０〜１０：０〜１０の割合で含む請求項１又は２に記載の高塩分含有セメント組成物用添加剤。
【化５】
0005868188.tif 000020
（式中、Ｒ８は水素又はメチル基、Ｚ２は水素、アルカリ金属、アルカリ土類金属、アンモニウム又はアルキルアンモニウムを表す。）
【請求項４】
前記共重合体Ａの質量平均分子量が１０，０００〜１００，０００であり、前記共重合体Ｂの質量平均分子量が１０，０００〜１００，０００である請求項１〜３のいずれかに記載の高塩分含有セメント組成物用添加剤。
【請求項５】
単位水量が１９５ｋｇ／ｍ３以下の高塩分含有セメント組成物、又は、目標スランプが１８ｃｍ以上の高塩分含有セメント組成物に使用するための請求項１〜４のいずれかに記載の高塩分含有セメント組成物用添加剤。
【請求項６】
さらに、増粘剤を含有する請求項１〜５のいずれかに記載の高塩分含有セメント組成物用添加剤。
【請求項７】
請求項１〜６のいずれかに記載の高塩分含有セメント組成物用添加剤、セメント、骨材及び、淡水、汽水及び海水からなる群より選ばれる１種以上を含有する高塩分含有セメント組成物であって、
前記高塩分含有セメント組成物中の塩分濃度が、セメント組成物１ｍ３あたり、２〜４０ｋｇである、高塩分含有セメント組成物。
【請求項８】
前記セメントが、普通ポルトランドセメント及び／又は高炉セメントである請求項７に記載の高塩分含有セメント組成物。
【発明の詳細な説明】
【技術分野】
【０００１】
本発明は、高塩分含有セメント組成物用添加剤及び高塩分含有セメント組成物に関する。
【背景技術】
【０００２】
近年、海洋開発の発展とともに海中や海上構築物、海水処理設備等に多量のコンクリートを使用する要望が高まってきており、水や骨材等の材料調達のための輸送コストや便宜上等の点から、練混ぜ水として海水を使用したり、脱塩されていない海砂を使用することの需要が高まってきている。
【０００３】
しかし、一般に、塩分を含有するセメント組成物の場合、塩分の影響によりセメント添加剤の減水性が著しく低下したり、練混ぜ水を大幅に増加させなければならない場合があることが知られている。このため、スランプ１８ｃｍ以上の流動性のあるコンクリートを得るためには、セメント添加剤の添加量を大幅に増加させて流動性を確保する必要があり、コストが高くなるという問題が挙げられる。
【０００４】
これまで、海水練りコンクリートのスランプを淡水練りコンクリートのスランプと同一にするために、単位水量として淡水練りコンクリートの約２．５％増とすることにより、セメントの種類、ＡＥ剤の使用有無に関係なく、海水練りの純水分を、淡水練りの単位水量と等しくすることで、同一スランプが得られることが報告されている（非特許文献１）。しかし、この方法は、流動性の比較的低いコンクリートに関するものであり、流動性の高いコンクリートについては言及されていない。
【０００５】
また、最近では、人工漁礁に有効な水硬性硬化体を製造するために、石炭灰、汚泥焼却灰、一般焼却灰等の微粉体と、セメント、石膏等の硬化材と、真水、海水等の水とを最適配合比で混合して、加振・振動により流動化を行い、締固めをした後、硬化させる微粉体硬化体の製造方法が提案されている（特許文献１）。しかし、この方法は、振動させることによりコンクリートに流動性を付与するものであり、型枠への充填性の最適化を図るための製造方法を提案しているものにしかすぎない。
【０００６】
また、海水を使用したコンクリートとして、アルミナセメントと海水と骨材とを練り混ぜた後に硬化させる方法（特許文献２）等が報告されている。しかし、この方法では、スランプ値が５〜７ｃｍである流動性の低いコンクリートに対して、減水剤としてＡＥ減水剤を使用することが記載されているのみである。
【０００７】
一般に、高い流動性を得ることを目的として、塩分を高濃度に含有するコンクリートにＡＥ減水剤を使用しても、充分な流動性を確保することが難しいことが知られており、また、充分な流動性を確保するために添加量が多くなると、得られるコンクリートの凝結が遅延するといった問題が知られている。このため、これまで、少ない添加量で、かつ、高い流動性を得ることのできる塩分を高濃度に含有するセメント組成物用の添加剤は得られていない。
【先行技術文献】
【特許文献】
【０００８】
【特許文献１】特開２００４−１６０９０９号
【特許文献２】特開２００５−２８１１１２号
【非特許文献】
【０００９】
【非特許文献１】「第２９回年次学術講演会講演概要集  第５部、  p９７」
【発明の概要】
【発明が解決しようとする課題】
【００１０】
本発明は、塩分の影響を受けることなく、減水性能が良好で、高い流動性を有する高塩分含有セメント組成物を製造することのできる高塩分含有セメント組成物用添加剤を提供することにある。
【課題を解決するための手段】
【００１１】
本発明は、下記一般式（１）で表される化合物１種以上の単量体Ａ及び／又は下記一般式（２）で表される化合物１種以上の単量体Ｂと、
アクリル酸及び／又はその塩である単量体Ｃとを構成単位として含み、
前記単量体Ａ及び／又は前記単量体Ｂと、前記単量体Ｃとの質量比が、（単量体Ａ及び／又は単量体Ｂ）：（単量体Ｃ）＝７０〜９０：１０〜３０であり、
前記単量体Ａと、前記単量体Ｂとの質量比が、（単量体Ａ）：（単量体Ｂ）＝０〜１００：１００〜０であり、かつ、オキシアルキレン基の平均付加モル数が１０〜３５である１種以上の共重合体Ａ及び／又は、
下記一般式（３）で表される化合物１種以上の単量体Ｆと、
メタクリル酸及び／又はその塩、あるいは、マレイン酸及び／又はその塩である単量体Ｇとを構成単位として含み、
前記単量体Ｆと、前記単量体Ｇとの質量比が、（単量体Ｆ）：（単量体Ｇ）＝７０〜９０：１０〜３０であり、かつ、オキシアルキレン基の平均付加モル数が５０〜１５０である１種以上の共重合体Ｂを含有する高塩分含有セメント組成物用添加剤である。
【００１２】
【化１】
0005868188.tif 000002
（式中、Ｒ１は炭素数２〜５のアルケニル基、Ｒ２は水素又は炭素数１〜４のアルキル基、Ａは炭素数２〜４のアルキレンイミン基、ＡＯは炭素数２〜４のオキシアルキレン基を表し、ｍは０〜３０の整数、ｎは１０〜１５０の整数である。）
【化２】
0005868188.tif 000003
（式中、Ｒ３、Ｒ４は水素又はメチル基、Ａは炭素数２〜４のアルキレンイミン基、ＡＯは炭素数２〜４のオキシアルキレン基、Ｘ１は水素又は炭素数１〜３のアルキル基を表し、ａは０〜２の整数、ｏは０〜３０の整数、ｐは１０〜１５０の整数である。）
【化３】
0005868188.tif 000004
（式中、Ｒ６、Ｒ７は水素又はメチル基、Ａは炭素数２〜４のアルキレンイミン基、ＡＯは炭素数２〜４のオキシアルキレン基、Ｘ２は水素又は炭素数１〜３のアルキル基を表し、ｂは０〜２の整数、ｑは０〜３０の整数、ｒは１０〜１５０の整数である。）
【発明の効果】
【００１３】
本発明の高塩分含有セメント添加剤を使用することにより、経済的で、塩分の影響を受けることなく、減水性能が良好で、高い流動性を有する高塩分含有セメント組成物を得ることができ、海水や海砂中の塩分の影響を受けることがなく、耐久性に優れた、コンクリートを得ることができる。
【発明を実施するための形態】
【００１４】
本発明は、一般式（１）で表される化合物１種以上の単量体Ａ及び／又は一般式（２）で表される化合物１種以上の単量体Ｂと、アクリル酸及び／又はその塩である単量体Ｃとを構成単位として含有する１種以上の共重合体Ａ及び／又は、
一般式（３）で表される化合物１種以上の単量体Ｆと、メタクリル酸及び／又はその塩、あるいは、マレイン酸及び／又はその塩である単量体Ｇとを構成単位として含有する１種以上の共重合体Ｂを含有する高塩分含有セメント組成物用添加剤（以下、本添加剤という。）である。
【００１５】
【化４】
0005868188.tif 000005
（式中、Ｒ１は炭素数２〜５のアルケニル基、Ｒ２は水素又は炭素数１〜４のアルキル基、Ａは炭素数２〜４のアルキレンイミン基、ＡＯは炭素数２〜４のオキシアルキレン基を表し、ｍは０〜３０の整数、ｎは１０〜１５０の整数である。）
【化５】
0005868188.tif 000006
（式中、Ｒ３、Ｒ４は水素又はメチル基、Ａは炭素数２〜４のアルキレンイミン基、ＡＯは炭素数２〜４のオキシアルキレン基、Ｘ１は水素又は炭素数１〜３のアルキル基を表し、ａは０〜２の整数、ｏは０〜３０の整数、ｐは１０〜１５０の整数である。）
【化６】
0005868188.tif 000007
（式中、Ｒ６、Ｒ７は水素又はメチル基、Ａは炭素数２〜４のアルキレンイミン基、ＡＯは炭素数２〜４のオキシアルキレン基、Ｘ２は水素又は炭素数１〜３のアルキル基を表し、ｂは０〜２の整数、ｑは０〜３０の整数、ｒは１０〜１５０の整数である。）
これにより、本発明は、塩分の影響を受けることなく、減水性能が良好で、流動保持性に優れ、かつ、高い流動性を有する高塩分含有セメント組成物（以下、本セメント組成物という。）を得ることができるため好ましい。
【００１６】
本添加剤では、共重合体Ａを１種以上及び／又は共重合体Ｂを１種以上含有する。本発明では、共重合体Ａを１種以上及び／又は共重合体Ｂを１種以上含有することにより、得られる本セメント組成物の分散性が良好となるので好ましい。本添加剤では、共重合体Ａが、単量体Ａ及び／又は単量体Ｂを構成単位として有することにより、セメントの分散性が良好となるので好ましく、単量体Ｃを構成単位とすることによりセメントへの吸着性が良好となるので好ましい。また、本添加剤では、共重合体Ｂが、単量体Ｆを構成単位として有することにより、得られる本セメント組成物の分散性が良好となるので好ましく、単量体Ｇを構成単位とすることにより、本添加剤のセメントへの吸着性が良好となるので好ましい。
【００１７】
本添加剤は、共重合体Ａ及び／又は共重合体Ｂを合計で１〜６０質量％含有することが好ましい。共重合体Ａ及び／又は共重合体Ｂの合計の含有量が１質量％未満であると、本セメント組成物へ本添加剤を大幅に添加しなければならず、手間がかかるおそれがあるため、便宜上好ましくなく、含有量が６０質量％超であると、セメント添加剤の溶液粘度が大きくなり、ポンプ等による取り扱いが困難となるおそれがあるため好ましくない。共重合体Ａ及び／又は共重合体Ｂの合計の含有量は５〜５０質量％であることが特に好ましい。
【００１８】
本添加剤は、適宜必要に応じて固体の状態でも溶液の状態でも使用できるが、共重合体Ａ及び／又は共重合体Ｂを含有する水溶液の状態で使用することが好ましい。これにより本添加剤を生コンプラント等で添加することが容易となるので好ましい。
【００１９】
本添加剤では、共重合体Ａが、単量体Ａとして、一般式（１）で表される化合物１種以上を構成単位として含有する。
【００２０】
本発明の一般式（１）で表される化合物において、Ｒ１は炭素数２〜５のアルケニル基である。アルケニル基の炭素数が２〜５でないと、得られる本セメント組成物の分散性が低下するおそれがあるので好ましくない。アルケニル基の炭素数は、３，４又は５が好ましく、５が特に好ましい。
【００２１】
本発明の一般式（１）で表される化合物において、Ｒ２は水素又は炭素数１〜４のアルキル基である。Ｒ２はアルキル基の炭素数が５以上であると、得られる本セメント組成物中に過大な空気を連行するおそれがあるので好ましくない。アルキル基の炭素数は、１〜３が好ましい。本発明では、Ｒ２は、具体的には、空気連行性が良好な点から、水素、メチル基、エチル基、プロピル基が、好ましく、水素又はメチル基が特に好ましい。
【００２２】
本発明の一般式（１）で表される化合物において、Ａは炭素数２〜４のアルキレンイミン基である。アルキレンイミン基の炭素数が２〜４がでないと、得られる本セメント組成物の分散性が低下するおそれがあるので好ましくない。アルキレンイミン基の炭素数は、２又は３が好ましい。本発明では、アルキレンイミン基は、具体的には、得られる本セメント組成物の分散性が良好であることから、エチレンイミン基やプロピレンイミン基が好ましく、エチレンイミン基が特に好ましい。
【００２３】
本発明の一般式（１）で表される化合物において、ＡＯは炭素数２〜４のオキシアルキレン基である。オキシアルキレン基の炭素数が２〜４でないと、得られる本セメント組成物の分散性が低下するおそれがあるので好ましくない。オキシアルキレン基の炭素数は、２又は３が好ましい。本発明では、オキシアルキレン基は、具体的には、得られる本セメント組成物の分散性が良好であることから、プロピレンオキシド基やエチレンオキシド基が好ましく、エチレンオキシド基が特に好ましい。なお、本発明では、ＡＯは、同一でも異なっていてもよく、異なる場合は、−（ＡＯ）ｎ−はランダム付加、ブロック付加又は交互付加のいずれの付加形式でもよい。
【００２４】
本発明の一般式（１）で表される化合物において、ｍは０〜３０の整数である。ｍが３１以上であると、得られる本セメント組成物中に過大な空気が連行されるおそれがあるので好ましくない。ｍは、５〜２５の整数が好ましく、１０〜２０の整数が特に好ましい。
【００２５】
本発明の一般式（１）で表される化合物において、ｎは１０〜１５０の整数である。ｎが１０〜１５０の整数でないと、得られる本セメント組成物の分散性が低下するおそれがあるので好ましくない。ｎは、２０〜１２０の整数が好ましく、２５〜９０の整数が特に好ましい。
【００２６】
本発明の一般式（１）で表される化合物は、メトキシポリエチレングリコールビニルエーテル（２５ＥＯ）、メトキシポリエチレングリコール（２５ＥＯ）−ポリエチレンイミン（１０）アリルエーテル、メトキシポリエチレングリコール（５０ＥＯ）−ポリエチレンイミン（１０）アリルエーテル、メトキシポリエチレングリコール（１００ＥＯ）−ポリエチレンイミン（２５）アリルエーテル、メトキシポリエチレングリコール（１３５ＥＯ）−ポリエチレンイミン（１０）ビニルエーテル等が挙げられる。
【００２７】
本発明の一般式（１）で表される化合物を得る方法は、適宜必要に応じて、市販品を使用したり、合成して得たものを使用することができ、例えば、撹拌装置がついた反応装置において、メチルビニルエーテルとメトキシポリエチレングリコールとを、弱酸の水銀塩触媒の存在下にエーテル交換させて、得られた反応液を中和処理及び水洗処理をした後に単量体を得る方法が挙げられる。
【００２８】
本添加剤では、共重合体Ａが、単量体Ｂとして、一般式（２）で表される化合物１種以上を構成単位として含有する。
【００２９】
本発明の一般式（２）で表される化合物において、Ｒ３、Ｒ４は水素又はメチル基である。
【００３０】
本発明の一般式（２）で表される化合物において、Ａは炭素数２〜４のアルキレンイミン基である。アルキレンイミン基の炭素数が２〜４でないと、得られる本セメント組成物の分散性が低下するおそれがあるので好ましくない。アルキレンイミン基の炭素数は、２又は３が好ましい。本発明では、アルキレンイミン基は、具体的には、得られる本セメント組成物の分散性が良好であることから、エチレンイミン基やプロピレンイミン基が好ましく、エチレンイミン基が特に好ましい。なお、本発明では、ＡＯは、同一でも異なっていてもよく、異なる場合は、−（ＡＯ）ｐ−はランダム付加、ブロック付加又は交互付加のいずれの付加形式でもよい。
【００３１】
本発明の一般式（２）で表される化合物において、ＡＯは炭素数２〜４のオキシアルキレン基である。オキシアルキレン基の炭素数が２〜４でないと、得られる本セメント組成物の分散性が低下するおそれがあるので好ましくない。本発明では、オキシアルキレン基は、具体的には、得られる本セメント組成物の分散性が良好であることから、エチレンオキシド基やプロピレンオキシド基が好ましく、エチレンオキシド基が特に好ましい。
【００３２】
本発明の一般式（２）で表される化合物において、Ｘ１は水素又は炭素数１〜３のアルキル基である。アルキル基の炭素数が４以上であると、得られる本セメント組成物中に過大な空気が連行されるおそれがあるので好ましくない。本発明では、Ｘ１は、具体的には、空気連行性の良好な点から、水素、メチル基、エチル基、プロピル基が好ましく、水素又はメチル基が特に好ましい。
【００３３】
本発明の一般式（２）で表される化合物において、ａは０〜２の整数である。得られる本セメント組成物の分散性が良好であることから、ａは２が特に好ましい。
【００３４】
本発明の一般式（２）で表される化合物において、ｏは０〜３０の整数である。ｏが３０超であると、得られる本セメント組成物中に過大な空気が連行されるおそれがあるので好ましくない。ｏは５〜２５の整数が好ましく、１０〜２０の整数が特に好ましい。
【００３５】
本発明の一般式（２）で表される化合物において、ｐは１０〜１５０の整数である。ｐが、１０〜１５０の整数でないと、得られる本セメント組成物の分散性が低下するおそれがあるので好ましくない。ｐは、２０〜１２０の整数が好ましく、２５〜９０の整数が特に好ましい。
【００３６】
本発明の一般式（２）で表される化合物は、ｏが０で、ｐが１０〜１５０の整数の化合物として、メトキシポリエチレングリコールアクリレート（１１ＥＯ）、メトキシポリエチレングリコールメタクリレート（１１ＥＯ）、メトキシポリエチレングリコールメタクリレート（２５ＥＯ）、メトキシポリエチレングリコールメタクリレート（５０ＥＯ）、メトキシポリエチレングリコールメタクリレート（１００ＥＯ）、メトキシポリエチレングリコールメタクリレート（１３５ＥＯ）、メトキシポリエチレングリコール・ポリプロピレングリコールメタクリレート（１１ＥＯ３ＰＯ）、メトキシポリエチレングリコール−メタリルカルボン酸エステル（２５ＥＯ）が挙げられる。
【００３７】
本発明の一般式（２）で表される化合物は、ｏが１〜３０の整数で、ｐが１０〜１５０の整数の化合物として、具体的には、メトキシポリエチレングリコール（１１ＥＯ）−ポリエチレンイミン（１０）アクリレート、メトキシポリエチレングリコール（１１ＥＯ）−ポリエチレンイミン（１０）メタクリレート、メトキシポリエチレングリコール（２５ＥＯ）−ポリエチレンイミン（１５）メタクリレート 、メトキシポリエチレングリコール（５０ＥＯ）−ポリエチレンイミン（１０）メタクリレート、メトキシポリエチレングリコール（１００ＥＯ）−ポリエチレンイミン（１５）メタクリレート 、メトキシポリエチレングリコール（１３５ＥＯ）−ポリエチレンイミン（１０）メタクリレート、メトキシポリエチレングリコール（１１ＥＯ）ポリプロピレングリコール（３ＰＯ）−ポリエチレンイミン（１０）メタクリレート、メトキシポリエチレングリコール（２５ＥＯ）−メタリルカルボン酸エステルが挙げられる。
【００３８】
本発明の一般式（２）で表される化合物を得る方法は、適宜必要に応じて、市販品を使用するか、又は、合成して得たものを使用することができ、例えば、撹拌装置がついた反応装置において、メタクリル酸とメトキシポリエチレングリコールを硫酸触媒の存在下に脱水エステル化反応させ、得られた反応液を中和処理及び水洗処理を経た後に単量体を得る方法が挙げられる。
【００３９】
本添加剤では、共重合体Ａが、単量体Ｃとして、アクリル酸及び／又はその塩を構成単位として含有する。本発明において、アクリル酸及び／又はその塩は、適宜必要に応じて、市販の製品を使用することができる。本発明では、アクリル酸の塩は、アルカリ金属塩、アルカリ土類金属塩、アンモニウム塩及びアルキルアンモニウム塩からなる群より選ばれる１種以上であることが好ましい。
【００４０】
本添加剤では、共重合体Ｂが、単量体Ｆとして、一般式（３）で表される化合物１種以上を構成単位として含有する。
【００４１】
本発明の一般式（３）で表される化合物において、Ｒ６、Ｒ７は水素又はメチル基である。
【００４２】
本発明の一般式（３）で表される化合物において、Ａは炭素数２〜４のアルキレンイミン基である。アルキレンイミン基の炭素数が２〜４でないと、得られる本セメント組成物の分散性が低下するおそれがあるので好ましくない。アルキレンイミン基の炭素数は、２又は３が好ましい。本発明では、アルキレンイミン基は、具体的には、得られる本セメント組成物の分散性が良好であることから、エチレンイミン基やプロピレンイミン基が好ましく、エチレンイミン基が特に好ましい。
【００４３】
本発明の一般式（３）で表される化合物において、ＡＯは炭素数２〜４のオキシアルキレン基である。オキシアルキレン基の炭素数が２〜４でないと、得られる本セメント組成物の分散性が低下するおそれがあるので好ましくない。本発明では、オキシアルキレン基は、具体的には、得られる本セメント組成物の分散性が良好であることから、エチレンオキシド基やプロピレンオキシド基が好ましく、エチレンオキシド基が特に好ましい。なお、本発明では、ＡＯは、同一でも異なっていてもよく、異なる場合は、−（ＡＯ）ｒ−はランダム付加、ブロック付加又は交互付加のいずれの付加形式でもよい。
【００４４】
本発明の一般式（３）で表される化合物において、Ｘ２は水素又は炭素数１〜３のアルキル基である。アルキル基の炭素数が４以上であると、得られる本セメント組成物中に過大な空気が連行されるおそれがあるので好ましくない。本発明では、Ｘ２は、具体的には、空気連行性の良好な点から、水素、メチル基、エチル基、プロピル基が好ましく、水素又はメチル基が特に好ましい。
【００４５】
本発明の一般式（３）で表される化合物において、ｂは０〜２の整数である。得られる本セメント組成物の分散性が良好であることから、ｂは２が特に好ましい。
【００４６】
本発明の一般式（３）で表される化合物において、ｑは０〜３０の整数である。ｑが３０超であると、得られる本セメント組成物中に過大な空気が連行されるおそれがあるので好ましくない。ｑは５〜２５の整数が好ましく、１０〜２０の整数が特に好ましい。
【００４７】
本発明の一般式（３）で表される化合物において、ｒは１０〜１５０の整数である。ｒが、１０〜１５０の整数でないと、得られる本セメント組成物の分散性が低下するおそれがあるので好ましくない。ｒは、５０〜１５０の整数が好ましく、７０〜１３０の整数が特に好ましい。
【００４８】
本発明の一般式（３）で表される化合物は、ｑが０で、ｒが１０〜１５０の整数の化合物としては、メトキシポリエチレングリコールアクリレート（１１ＥＯ）、メトキシポリエチレングリコールメタクリレート（１１ＥＯ）、メトキシポリエチレングリコールメタクリレート（２５ＥＯ）、メトキシポリエチレングリコールメタクリレート（５０ＥＯ）、メトキシポリエチレングリコールメタクリレート（１００ＥＯ）、メトキシポリエチレングリコールメタクリレート（１３５ＥＯ）、メトキシポリエチレングリコール・ポリプロピレングリコールメタクリレート（１１ＥＯ３ＰＯ）、メトキシポリエチレングリコール−メタリルカルボン酸エステル（２５ＥＯ）が挙げられる。
【００４９】
本発明の一般式（３）で表される化合物は、ｑが１〜３０の整数で、ｒが１０〜１５０の整数の化合物としては、具体的には、メトキシポリエチレングリコール（１１ＥＯ）−ポリエチレンイミン（１０）アクリレート、メトキシポリエチレングリコール（１１ＥＯ）−ポリエチレンイミン（１０）メタクリレート、メトキシポリエチレングリコール（２５ＥＯ）−ポリエチレンイミン（１５）メタクリレート 、メトキシポリエチレングリコール（５０ＥＯ）−ポリエチレンイミン（１０）メタクリレート、メトキシポリエチレングリコール（１００ＥＯ）−ポリエチレンイミン（１５）メタクリレート 、メトキシポリエチレングリコール（１３５ＥＯ）−ポリエチレンイミン（１０）メタクリレート、メトキシポリエチレングリコール（１１ＥＯ）ポリプロピレングリコール（３ＰＯ）−ポリエチレンイミン（１０）メタクリレート、メトキシポリエチレングリコール（２５ＥＯ）−メタリルカルボン酸エステルが挙げられる。
【００５０】
本発明の一般式（３）で表される化合物を得る方法は、適宜必要に応じて、市販品を使用するか、又は、合成して得たものを使用することができ、例えば、撹拌装置がついた反応装置において、メタクリル酸とメトキシポリエチレングリコールを硫酸触媒の存在下に脱水エステル化反応させ、得られた反応液を中和処理及び水洗処理を経た後に単量体を得る方法が挙げられる。
【００５１】
本添加剤では、共重合体Ｂが、単量体Ｇとして、メタクリル酸及び／又はその塩、あるいは、マレイン酸及び／又はその塩を構成単位として含有する。本発明において、メタクリル酸及び／又はその塩、あるいは、マレイン酸及び／又はその塩は、適宜必要に応じて、市販の製品を使用することができる。本発明では、メタクリル酸、マレイン酸の塩は、アルカリ金属塩、アルカリ土類金属塩、アンモニウム塩及びアルキルアンモニウム塩からなる群より選ばれる１種以上であることが好ましい。
【００５２】
本発明の共重合体Ａでは、単量体Ａ及び／又は単量体Ｂと、単量体Ｃとの質量比が、（単量体Ａ及び／又は単量体Ｂ）：（単量体Ｃ）＝７０〜９０：１０〜３０である。質量比が、（単量体Ａ及び／又は単量体Ｂ）：（単量体Ｃ）＝７０〜９０：１０〜３０の範囲外であると、得られる本添加剤の減水性が低下したり、得られる本セメント組成物の流動性が低下するおそれがあるので好ましくない。本発明では、質量比が、（単量体Ａ及び／又は単量体Ｂ）：（単量体Ｃ）＝７５〜８５：１５〜２５であることが好ましい。
【００５３】
また、本添加剤では、単量体Ａと、単量体Ｂとの質量比が（単量体Ａ）：（単量体Ｂ）＝０〜１００：１００〜０である。本発明では、単量体Ａと、単量体Ｂとの質量比が（単量体Ａ）：（単量体Ｂ）＝０〜１００：１００〜０であることにより、得られる本セメント組成物の分散性が良好であるので好ましい。本発明では、単量体Ａと、単量体Ｂとの質量比が（単量体Ａ）：（単量体Ｂ）＝３０〜７０：７０〜３０であることが好ましい。
【００５４】
また、本添加剤では、共重合体Ａ中のオキシアルキレン基の平均付加モル数が１０〜３５である。共重合体Ａのオキシアルキレン基の平均付加モル数が１０〜３５であることにより、様々なセメント組成物に対して、安定した減水性を示すことができるため好ましい。共重合体Ａ中のオキシアルキレン基の平均付加モル数は１５〜３０であることが好ましい。
【００５５】
本発明の共重合体Ｂでは、単量体Ｆと、単量体Ｇとの質量比が、（単量体Ｆ）：（単量体Ｇ）＝７０〜９０：１０〜３０である。質量比が、（単量体Ｆ）：（単量体Ｇ）＝７０〜９０：１０〜３０の範囲外であると、得られる本添加剤の減水性が低下したり、得られる本セメント組成物の流動性が低下するおそれがあるので好ましくない。本発明では、質量比が、（単量体Ｆ）：（単量体Ｇ）＝７５〜８５：１５〜２５であることが好ましい。
【００５６】
また、本添加剤では、共重合体Ｂ中のオキシアルキレン基の平均付加モル数が５０〜１５０である。共重合体Ｂのオキシアルキレン基の平均付加モル数が５０〜１５０であることにより、本セメント組成物に対して、安定した減水性を示すことができるため好ましましい。共重合体Ｂ中のオキシアルキレン基の平均付加モル数は７５〜１２５であることが好ましい。
【００５７】
本発明では、共重合体Ａが、構成単位として、さらに、一般式（４）で表される化合物１種以上の単量体Ｄ及び／又は、スチレン、スチレンスルホン酸、スチレンスルホン酸塩、アクリルアミドアルカンスルホン酸及びアクリルアミドアルカンスルホン酸塩からなる群から選ばれる１種以上の単量体Ｅを含有することが好ましい。
【００５８】
【化７】
0005868188.tif 000008
（式中、Ｒ５は水素又はメチル基、Ｚ１は水素、アルカリ金属、アルカリ土類金属、アンモニウム又はアルキルアンモニウムを表す。）
本発明では、共重合体Ａが、単量体Ｄ及び／又は単量体Ｅを含有することにより、得られる本セメント組成物中において、共重合体Ａのセメントに対する吸着特性が良好となり、本セメント組成物の分散性が良好となるため好ましい。
【００５９】
本発明の一般式（４）で表される化合物において、Ｒ５は水素又はメチル基であり、Ｚ１は水素、アルカリ金属、アルカリ土類金属、アンモニウム又はアルキルアンモニウムである。
【００６０】
また、本発明の単量体Ｅにおいて、スチレン、スチレンスルホン酸、スチレンスルホン酸塩、アクリルアミドアルカンスルホン酸及びアクリルアミドアルカンスルホン酸塩からなる群から選ばれる１種以上は、適宜必要に応じて、市販の製品を使用することができる。本発明では、スチレンスルホン酸塩、アクリルアミドアルカンスルホン酸塩は、アルカリ金属塩、アルカリ土類金属塩、アンモニウム塩及びアルキルアンモニウム塩からなる群より選ばれる１種以上であることが好ましい。
【００６１】
本発明の共重合体Ａにおいて、単量体Ａ及び／又は単量体Ｂと、単量体Ｃと、単量体Ｄと、単量体Ｅとの質量比が、（単量体Ａ及び／又は単量体Ｂ）：（単量体Ｃ）：（単量体Ｄ）：（単量体Ｅ）＝７０〜９０：１０〜３０：０〜１０：０〜１０の割合で含むことが好ましい。
【００６２】
本発明の共重合体Ａでは、質量比が、（単量体Ａ及び／又は単量体Ｂ）：（単量体Ｃ）：（単量体Ｄ）：（単量体Ｅ）＝７０〜９０：１０〜３０：０〜１０：０〜１０であることにより、得られる本セメント組成物中において、共重合体のセメントに対する吸着特性が良好となり、本セメント組成物の分散性が良好となるため好ましい。質量比は、（単量体Ａ及び／又は単量体Ｂ）：（単量体Ｃ）：（単量体Ｄ）：（単量体Ｅ）＝７５〜８５：１５〜２５：１〜１０：１〜１０であることが好ましい。
【００６３】
本発明では、共重合体Ｂが、構成単位として、さらに、一般式（５）で表される化合物１種以上の単量体Ｈ及び／又は、スチレン、スチレンスルホン酸、スチレンスルホン酸塩、アクリルアミドアルカンスルホン酸及びアクリルアミドアルカンスルホン酸塩からなる群から選ばれる１種以上の単量体Ｉを含有することが好ましい。
【００６４】
【化８】
0005868188.tif 000009
（式中、Ｒ８は水素又はメチル基、Ｚ２は水素、アルカリ金属、アルカリ土類金属、アンモニウム又はアルキルアンモニウムを表す。）
本発明では、単量体Ｈ及び／又は単量体Ｉを含有することにより、得られる本セメント組成物中において、共重合体のセメントに対する吸着特性が良好となり、本セメント組成物の分散性が良好となるため好ましい。
【００６５】
本発明の一般式（５）で表される化合物において、Ｒ８は水素又はメチル基であり、Ｚ２は水素、アルカリ金属、アルカリ土類金属、アンモニウム又はアルキルアンモニウムである。
【００６６】
また、本発明において、スチレン、スチレンスルホン酸、スチレンスルホン酸塩、アクリルアミドアルカンスルホン酸及びアクリルアミドアルカンスルホン酸塩からなる群から選ばれる１種以上は、適宜必要に応じて、市販の製品を使用することができる。本発明では、スチレンスルホン酸塩、アクリルアミドアルカンスルホン酸塩は、アルカリ金属塩、アルカリ土類金属塩、アンモニウム塩及びアルキルアンモニウム塩からなる群より選ばれる１種以上であることが好ましい。
【００６７】
本発明の共重合体Ｂにおいて、単量体Ｆと、単量体Ｇと、単量体Ｈと、単量体Ｉとの質量比が、（単量体Ｆ）：（単量体Ｇ）：（単量体Ｈ）：（単量体Ｉ）＝７０〜９０：１０〜３０：０〜１０：０〜１０の割合で含むことが好ましい。
【００６８】
本発明の共重合体Ｂでは、質量比が、（単量体Ｆ）：（単量体Ｇ）：（単量体Ｈ）：（単量体Ｉ）＝７０〜９０：１０〜３０：０〜１０：０〜１０であることにより、得られる本セメント組成物中において、共重合体Ｂのセメントに対する吸着特性が良好となり、本セメント組成物の分散性が良好となるため好ましい。質量比は、（単量体Ｆ）：（単量体Ｇ）：（単量体Ｈ）：（単量体Ｉ）＝７５〜８５：１５〜２５：１〜１０：１〜１０であることが特に好ましい。
【００６９】
本添加剤における共重合体Ａの質量平均分子量は１０，０００〜１００，０００であり、共重合体Ｂの質量平均分子量は１０，０００〜１００，０００であることが好ましい。これにより、本添加剤は、海水や海砂を使用した場合に、塩分の影響を受けることがなく、良好な流動性を有する本セメント組成物を得ることができるので好ましい。共重合体Ａ及び共重合体Ｂの質量平均分子量が１０，０００未満であると、得られる本セメント組成物の分散性が低下するおそれがあるので好ましくなく、質量平均分子量が１００，０００超であると、本セメント組成物中のセメントが凝集性しやすくなるおそれがあるので好ましくない。共重合体Ａ及び共重合体Ｂの質量平均分子量は、２０，０００〜７０，０００であることが特に好ましい。なお、本願明細書において、質量平均分子量は、ゲルパミュエーションクロマトグラフィによるポリエチレングリコールを基準とする方法で測定することが好ましい。
【００７０】
本発明の共重合体Ａ及び共重合体Ｂは、特開平５−３０６１５２号公報、特開平６−２１１９４９号公報、特開平９−２８６６４７号公報、特開平１０−２３６８５８号公報、特開２００４−３０７５９０公報、特開２０１１−１０２２２１公報に示されるような周知の重合方法により製造することができる。
【００７１】
本添加剤は、本発明の共重合体Ａ及び／又は共重合体Ｂの他に、他の共重合体を含有することができる。他の共重合体としては、特に限定されないが、高い塩分を含有する本セメント組成物においても減水性能が高いなどの本発明の効果を損なわない程度の配合比率に留めることが望ましく、他の共重合体が、全共重合体の合計質量に対して３０質量％以下であることが好ましく、１０質量％以下であることが特に好ましく、０質量％であることが最も好ましい。
【００７２】
本セメント組成物中の塩分濃度は、本セメント組成物１ｍ３あたり、２〜４０ｋｇであることが好ましい。本セメント組成物１ｍ３あたりの塩分の含有量が２ｋｇ未満であると、本添加剤を添加する効果が出ないおそれがあるので好ましくなく、含有量が４０ｋｇ超であると、得られる本セメント組成物の分散性や、スランプフローの流動保持性が低下するおそれがあるので好ましくない。塩分の含有量は、本セメント組成物１ｍ３あたり、２〜２０ｋｇであることが特に好ましく、２〜１０ｋｇであることが最も好ましい。
【００７３】
なお、本願明細書において、塩分とは、ＪＩＳ  Ａ  ６２０５「鉄筋コンクリート用防錆剤」に規定されている塩分を示す。
【００７４】
本添加剤は、単位水量が１９５ｋｇ／ｍ３以下の本セメント組成物、又は、目標スランプが１８ｃｍ以上の本セメント組成物に使用することが好ましい。これにより、本セメント添加剤は、本セメント組成物に対して充分な分散性と流動保持性を発揮する効果が得られるので好ましい。
【００７５】
本添加剤は、単位水量が１６０〜１９０ｋｇ／ｍ３の本セメント組成物に使用することが特に好ましく、また、目標スランプが１８〜２４ｃｍの本セメント組成物に使用することが特に好ましい。
【００７６】
本添加剤は、さらに、増粘剤を含有することが好ましい。これにより、得られる本セメント組成物の分離抵抗性を向上させることができ、また、高流動コンクリートや水中コンクリートへの適用が容易になるので好ましい。増粘剤は、本添加剤に対して、１〜２０質量％含有することが好ましく、３〜１０質量％含有することが特に好ましい。
【００７７】
本添加剤は、適宜必要に応じて、得られる本セメント組成物の凝結特性ならびにスランプフローの流動保持性を調整するために、オキシカルボン酸及び／又はその塩、糖類、糖アルコール類等の遅延効果を有する化合物を含有することができる。オキシカルボン酸としては、クエン酸、グルコン酸、フマル酸等が好ましく、またその塩としては、アルカリ金属塩が好ましい。また、糖類としてはマルトース、ラクトース、キシロース、サッカロース等が好ましく、糖アルコール類としては、ソルビトール、キシリトール、エリスリトール等が好ましい。これらの遅延効果を有する化合物の含有量は、本添加剤中の共重合体の総質量に対して、５〜４０質量％が好ましく、１０〜３０質量％が特に好ましい。
【００７８】
本添加剤は、適宜必要に応じて、他の添加剤を含有することができる。他の添加剤としては、従来より慣用されているＡＥ剤、ポリサッカライド誘導体、リグニン誘導体、乾燥収縮低減剤、促進剤、起泡剤、消泡剤、防錆剤、急結剤、水溶性高分子物質等が挙げられる。他の添加剤は、本添加剤に対して、１〜２０質量％含有することが好ましい。
【００７９】
本発明では、本添加剤、セメント、骨材、及び、淡水、汽水及び海水の中から選択される１種以上を含有する本セメント組成物が好ましい。
【００８０】
本セメント組成物では、セメントは、市販のセメントを使用することができる。なかでも、汎用性の点で、普通ポルトランドセメント及び／又は高炉セメントを使用することが好ましい。本発明では、得られる本セメント組成物の耐久性が良好であることや、セメント添加剤の添加量が少なくすむことによるコストの点等から、高炉セメントが特に好ましい。
【００８１】
本発明では、骨材としては、海砂、陸砂、山砂、砕砂等を使用することが好ましい。なかでも、骨材としては、便宜性がよいこと、コストの点等から、除塩前の海砂が特に好ましい。
【００８２】
本発明では、混練水として、淡水、汽水及び海水からなる群より選ばれる１種以上が好ましい。なかでも、混練水としては、本発明のセメント添加剤が従来の技術と比較して効果が発揮される条件としては、塩分を含有するという点で、汽水又は海水が好ましい。
【００８３】
本セメント組成物は、適宜必要に応じて、他の構成材料を含有することができる。例えば、鉄筋を使用するセメント組成物においては、必要に応じて塩分による防錆性を確保した防錆被覆された鉄筋を使用したり、ステンレス筋を用いたりすることができる。
【００８４】
本セメント組成物は、従来より公知の方法により製造することができ、例えば日本土木学会制定のコンクリート標準示方書や建築学会制定の日本建築学会が作成した建築工事標準仕様書に準じた公知の設備及び公知の手法で作製することができる。具体的には、本セメント組成物は、予め混練水に本添加剤を混和した後、セメント、骨材等の他の原材料をミキサーに投入して製造する方法や、本セメント組成物の全ての原料をまとめて、ミキサーに投入して製造する方法が好ましい。本セメント組成物は、ＪＩＳ  Ａ  ５３０８に準じた生コンプラントで製造することが好ましい。
【００８５】
本セメント組成物は、単位水量１９５ｋｇ／ｍ３以下であることが好ましい。本セメント組成物は、単位水量１９５ｋｇ／ｍ３超であると、高塩分条件下での高分散性の効果が従来技術と変わらなくなるおそれがあるので好ましくない。本セメント組成物は、単位水量１６０〜１９０ｋｇ／ｍ３であることが特に好ましい。
【００８６】
また、本セメント組成物は、目標スランプが１８ｃｍ以上であることが好ましい。本セメント組成物の目標スランプが１８ｃｍ未満であると、高塩分濃度下での本添加剤特有の高い分散性の効果が得られなくなるおそれがあるので好ましくない。本セメント組成物は、目標スランプが１８〜２４ｃｍであることが特に好ましい。
【００８７】
本セメント組成物は、従来より公知の方法により施工できる。また、硬化、養生方法としては、特に限定されるものではないが現場養生法や促進養生法等が挙げられる。
【実施例】
【００８８】
以下に、本発明の実施例（実施例１〜２７）、比較例（１〜１８）を示す。
【００８９】
［共重合体の製造］
（共重合体１）
撹拌機、ｐＨ装置、温度計及び滴下ロートを備えた反応容器中に、単量体として、メトキシポリエチレングリコールアリルエーテル（２５ＥＯ）８０質量部及びアクリル酸ナトリウム２０質量部、水１２２質量部、３−メルカプトプロピオン酸１．０質量部、３０質量％過酸化水素水１．９質量部及び硫酸第一鉄七水和物０．０３質量部を投入した後、撹拌を行いながら、温度３０℃以下、ｐＨ６．０以下に保った状態で反応を行った。反応中は、温度３０℃以下、ｐＨ６．０以下になるように調整しながら撹拌を継続し、還元剤としてロンガリット３．０質量部を添加して３０分反応させた。反応終了後、固形分濃度４５質量％の共重合体１を含有する水溶液２２７ｇを得た。
【００９０】
（共重合体２〜２４）
表１、表２に記載の質量比に基づいて、単量体の合計を１００質量部にすること以外は、共重合体１と同様にして操作を行い、固形分濃度４５質量％の共重合体２〜２４を含有する水溶液を得た。
【００９１】
共重合体の質量平均分子量、オキシアルキレン基の平均付加モル数を、使用した単量体と併せて表１、２に示す。
【００９２】
なお、質量平均分子量の測定は、ＧＰＣ分析により、ポリエチレングリコール換算で算出した。質量平均分子量の測定において、カラムはｓｈｏｄｅｘ  ＯＨパック  ＳＢ−８０４ｘ２、移動相は０．１ｍｏｌ  Ｎａ２ＳＯ４、メタノール／水＝２０ｗｔ％／８０ｗｔ％、温度：６０℃、送液速度：０．８ｍｌ／ｍｉｎの測定条件で行った。
【００９３】
［セメント組成物用添加剤の製造］
表３に示す配合比に従い、得られた共重合体１〜２４を含有する水溶液に、水や所要の成分を加えて、共重合体１〜２４の濃度２０質量％の水溶液に調整して、添加剤１〜３１を得た。得られた添加剤１〜３１を表３に示す。
【００９４】
［セメント組成物（コンクリート）の調製］
表６に示す配合比及び表４に示す仕様（配合Ｉ、ＩＩ）に従い、下記材料を使用して、ＪＩＳ  Ａ  １１０１の規定に準じて、目標スランプ１８ｃｍ±０．５ｃｍ、且つ、ＪＩＳ  Ａ  １１２８の規定に準じて、目標空気量４.５±０.５％のコンクリート（実施例１〜２３、比較例１〜１４）を調製した。また、表６に示す配合比及び表４に示す仕様（配合ＩＩＩ）に従い、ＪＩＳ  Ａ  １１５０に準じて目標スランプフロー４５ｃｍ±５ｃｍ、且つ、ＪＩＳ  Ａ  １１２８の規定に準じて、目標空気量４.５±０.５％のコンクリート（実施例２４〜２７、比較例１５〜１８）を調製した。コンクリートの練混ぜは、練混ぜ量が８０リットルとなるようにそれぞれ材料を計量した後、１００リットルパン型強制練りミキサーに全材料を投入後、１２０秒間練混ぜてコンクリ−トを調製した。得られたコンクリートの評価結果（実施例１〜２７、比較例１〜１８）を表６にまとめて示す。
【００９５】
（使用材料）
・セメント：普通ポルトランドセメント（太平洋セメント社製、密度３.１６）
高炉セメントＢ種（太平洋セメント社製、密度３．０４）
・細骨材  ：大井川水系産陸砂（密度２.６０、ＦＭ＝２．６６）
・粗骨材  ：青梅産砕石（密度２.６６、ＭＳ＝２０ｍｍ、ＦＭ＝６．７１）
・練混ぜ水：水道水と高塩分水の２水準とし、また、高塩分水は、練混ぜ水の一部を人工海水１００ｋｇ／ｍ３とし、残りを水道水として混合して製造した。この練混ぜ水を使用することで、セメント組成物中の塩分濃度は約４．１ｋｇ/ｍ３になった。
【００９６】
なお、人工海水は、ＪＩＳ  Ａ  ６２０５「鉄筋コンクリート用防錆剤」の附属書Ｉ・表１及び２に記載の塩分溶液に則り、調製した。得られた、塩分溶液の１リットル当たりの各組成物の含有量は、塩化ナトリウムが２４．５ｇ、塩化マグネシウムが１１．１ｇ、硫酸ナトリウムが４．１ｇ、塩化カルシウムが１．２ｇ及び塩化カリウムが０．７ｇであった。
・増粘剤  ：信越化学工業社製ｈｉメトローズ９０ＳＨ−３００００を使用した。
【００９７】
［評価方法］
表５の評価基準にしたがい、得られたコンクリートの高塩分濃度における減水性の判定を行った。
【００９８】
表５の減水性の評価は、淡水使用時のセメント添加剤の添加量に対する高塩分水使用時のセメント添加剤の添加量の質量比を百分率で表したものである。すなわち、セメント添加量の質量比が、小さいほど、塩分の影響を受けにくく、得られるセメント組成物の分散性が優れるという判断ができる。
【００９９】
［評価結果］
実施例１〜２７及び比較例１〜１８について、評価を行った。試験結果及び判定結果を表６に示す。なお、表６中の「添加量（Ｃ×質量％）」とは、目標とするスランプ又はスランプフローを得るために必要とするセメント添加剤のセメント質量に対する質量比を百分率で表したものである。また、「水道水使用」とは、練混ぜ水に水道水を使用した場合を表したものであり、同様に「高塩分水使用」とは、練混ぜ水に高塩分水を使用した場合を表したものである。
【０１００】
表６より、実施例１〜２０の減水性の判定はＡ又はＢであるのに対し、比較例１〜１１はＤ又はＥであった。実施例２１〜２３の減水性の判定はＡであるのに対して、比較例１２〜１４はＣ、Ｄ又はＥであった。実施例２４〜２７の減水性の判定はＡであるのに対して、比較例１５〜１８はＥであり、本発明のセメント添加剤が配合Ｉ、ＩＩ及びＩＩＩの各同一配合条件で比較すると、どちらの条件でも減水性が従来のセメント添加剤と比較して優れていることが分かる。
【０１０１】
【表１】
0005868188.tif 000010
【０１０２】
【表２】
0005868188.tif 000011
【０１０３】
【表３】
0005868188.tif 000012
【０１０４】
【表４】
0005868188.tif 000013
【０１０５】
【表５】
0005868188.tif 000014
【０１０６】
【表６】
0005868188.tif 000015
【産業上の利用可能性】
【０１０７】
本添加剤は、海水や海砂由来の塩分を含有する本セメント組成物に最適である。また、本セメント組成物は、現場や、打設の合理化・省力化から十分な振動締めを行うことが困難な場合に、比較的高い流動性を持つセメント組成物を製造する場合に最適である。